(57)【要約】【課題】フッ素化合物をコーティングした中間転写体のクリーニングブレードによるクリーニング性能を長期にわたり維持することを可能とする中間転写体の製造方法を提供する。【解決手段】画像形成装置１００にて用いられる中間転写体７の製造方法は、基層７ａと表層７ｂとを有し、表層７ｂは結着樹脂とパーフルオロポリエーテルとを含有する中間転写体を形成する形成工程と、形成工程の後に、表層７ｂの表面を研磨する研磨工程と、研磨工程の後に、有機溶剤を使用して表層７ｂの表面を清掃する清掃工程と、を有し、清掃工程は、該清掃工程後の新品の中間転写体７を、所定の条件で空回転させた場合に、ブレード２９に裏回りする付着物の幅が３０μｍ以下となるように行う。【選択図】図５
2019124766.tif 000002
【特許請求の範囲】
【請求項１】
中間転写体を周回移動させ、１次転写部に電圧を印加して像担持体から前記中間転写体に１次転写したトナー像を２次転写部に電圧を印加して記録材に２次転写すると共に、２次転写後に前記中間転写体に残留したトナーを、前記中間転写体の移動方向と略直交する方向に配置される長手方向と該長手方向と略直交する短手方向とにそれぞれ所定の長さを有するブレードの短手方向の先端を、該先端が前記中間転写体の移動方向の上流側を向くカウンター方向で前記中間転写体に当接させて掻き取る動作を行う画像形成装置にて用いられる中間転写体の製造方法において、
基層と表層とを有し、前記表層が結着樹脂とパーフルオロポリエーテルとを含有する中間転写体を形成する形成工程と、
前記形成工程の後に、前記表層の表面を研磨する研磨工程と、
前記研磨工程の後に、有機溶剤を使用して前記表層の表面を清掃する清掃工程と、
を有し、
前記清掃工程は、該清掃工程後の新品の前記中間転写体を、前記１次転写部及び前記２次転写部に対応する電圧印加部で該中間転写体にそれぞれ６．５ｋＶの電圧を印加し、前記ブレードを該中間転写体に当接させた状態で、３００ｍｍ／ｓｅｃの移動速度で１０分間周回移動させた場合に、該ブレードと該中間転写体との当接部より該中間転写体の移動方向の下流側において該中間転写体に対向する該ブレードの面である当接面に付着している付着物の、該ブレードの短手方向における前記当接部側の端部から反対側の端部に向かう方向の幅の最大値が３０μｍ以下となるように行うことを特徴とする中間転写体の製造方法。
【請求項２】
前記清掃工程は、アルコールを含有したクリーニングクロスで前記表層の表面を拭くことで行うことを特徴とする請求項１に記載の中間転写体の製造方法。
【発明の詳細な説明】
【技術分野】
【０００１】
本発明は、電子写真方式や静電記録方式を用いた複写機、プリンタ、ファクシミリ装置などの画像形成装置にて用いられる中間転写体の製造方法に関するものである。
【背景技術】
【０００２】
従来、電子写真方式などを利用した画像形成装置として、中間転写体を用いる中間転写方式の画像形成装置がある。中間転写方式の画像形成装置では、感光体などの像担持体上に形成されたトナー像が中間転写体に１次転写され、その後中間転写体上のトナー像が記録材上に２次転写される。
【０００３】
中間転写方式の画像形成装置では、２次転写工程後に中間転写体上にトナー（２次転写残トナー）が残留する。そのため、次の画像を中間転写体に転写する前に中間転写体上の２次転写残トナーを除去するクリーニング工程が必要となる。中間転写体上の２次転写残トナーを除去する方式としては、ブレードクリーニング方式が広く用いられている。ブレードクリーニング方式では、中間転写体の表面の移動方向において２次転写部の下流に配置されたクリーニング部材としてのクリーニングブレードで、移動する中間転写体上から２次転写残トナーを掻き取って回収する。クリーニングブレードとしては、一般に、ウレタンゴムなどの弾性体の板状部材が用いられている。このクリーニングブレードは、中間転写体の表面の移動方向に対してカウンター方向に、すなわち、クリーニングブレードの短手方向の自由端が該移動方向の上流側を向くようにして、該自由端側の先端のエッジ部で中間転写体の表面に圧接させられることが多い。
【０００４】
中間転写体としては、半導電性の無端状のベルト（以下、単に「ベルト」ともいう。）で構成された中間転写ベルトが一般的である。代表的なものとしては、熱硬化性樹脂であるポリイミドやポリアミドイミド中にカーボンブラックを分散させて形成したベルトが挙げられる。また、最近では、熱可塑性樹脂中にカーボンブラックを分散させた樹脂組成物を溶融押出し成形することによってベルトを製造することが検討されている。
【０００５】
さらに、中間転写体は、更なる高機能化のため、様々な改良が行われている。例えば、中間転写体の表面に撥水性及び撥油性を有するフッ素化合物をコーティングすることで、転写効率を高めることが提案されている（特許文献１、２）。また、中間転写体とクリーニングブレードとの間の接触面積を少なくしてクリーニングブレードの捲れを抑制したり、転写性を改善したりするために、中間転写体の表面を砥粒により研磨して、中間転写体の表面を所望の表面粗さにすることが提案されている（特許文献３、４）。
【先行技術文献】
【特許文献】
【０００６】
【特許文献１】特開２０１３−２３１９６４号公報
【特許文献２】特開２０１４−８１６０３号公報
【特許文献３】特開２００４−２４０１７６号公報
【特許文献４】特開２００９−６３９０１号公報
【発明の概要】
【発明が解決しようとする課題】
【０００７】
しかしながら、フッ素化合物をコーティングした中間転写体の、クリーニングブレードによるクリーニング性能を評価したところ、以下のような課題があることがわかった。
【０００８】
つまり、フッ素化合物をコーティングした中間転写体、特に、表面研磨を行った中間転写体では、数千枚の印刷を行うとクリーニングブレードに堆積物が付着することがある。そして、２次転写残トナーが、その堆積物の付着したクリーニングブレードの部分を通過する際に、クリーニングブレードをすり抜け、次の印刷物のトナー像が乱れてしまうことがある。
【０００９】
したがって、本発明の目的は、フッ素化合物をコーティングした中間転写体のクリーニングブレードによるクリーニング性能を長期にわたり維持することを可能とする中間転写体の製造方法を提供することである。
【課題を解決するための手段】
【００１０】
上記目的は本発明に係る中間転写体の製造方法にて達成される。要約すれば、本発明は、中間転写体を周回移動させ、１次転写部に電圧を印加して像担持体から前記中間転写体に１次転写したトナー像を２次転写部に電圧を印加して記録材に２次転写すると共に、２次転写後に前記中間転写体に残留したトナーを、前記中間転写体の移動方向と略直交する方向に配置される長手方向と該長手方向と略直交する短手方向とにそれぞれ所定の長さを有するブレードの短手方向の先端を、該先端が前記中間転写体の移動方向の上流側を向くカウンター方向で前記中間転写体に当接させて掻き取る動作を行う画像形成装置にて用いられる中間転写体の製造方法において、基層と表層とを有し、前記表層が結着樹脂とパーフルオロポリエーテルとを含有する中間転写体を形成する形成工程と、前記形成工程の後に、前記表層の表面を研磨する研磨工程と、前記研磨工程の後に、有機溶剤を使用して前記表層の表面を清掃する清掃工程と、を有し、前記清掃工程は、該清掃工程後の新品の前記中間転写体を、前記１次転写部及び前記２次転写部に対応する電圧印加部で該中間転写体にそれぞれ６．５ｋＶの電圧を印加し、前記ブレードを該中間転写体に当接させた状態で、３００ｍｍ／ｓｅｃの移動速度で１０分間周回移動させた場合に、該ブレードと該中間転写体との当接部より該中間転写体の移動方向の下流側において該中間転写体に対向する該ブレードの面である当接面に付着している付着物の、該ブレードの短手方向における前記当接部側の端部から反対側の端部に向かう方向の幅の最大値が３０μｍ以下となるように行うことを特徴とする中間転写体の製造方法である。
【発明の効果】
【００１１】
本発明によれば、フッ素化合物をコーティングした中間転写体のクリーニングブレードによるクリーニング性能を長期にわたり維持することが可能となる。
【図面の簡単な説明】
【００１２】
【図１】画像形成装置の概略断面図である。
【図２】ベルトクリーニング装置の近傍の断面図である。
【図３】中間転写ベルトの層構成を示す模式的な断面図である。
【図４】クリーニングブレードの付着物の幅の測定系の模式図である。
【図５】クリーニングブレードの付着物の幅を説明するための模式図である。
【発明を実施するための形態】
【００１３】
以下、本発明に係る中間転写体の製造方法を図面に則して更に詳しく説明する。
【００１４】
［実施例１］
１．画像形成装置の全体的な構成及び動作
図１は、本発明を適用することのできる画像形成装置１００の一実施例の概略断面図である。本実施例の画像形成装置１００は、電子写真方式を用いてフルカラー画像を形成することが可能な、中間転写方式を採用したタンデム型のレーザービームプリンターである。
【００１５】
画像形成装置１００は、複数の画像形成部として、それぞれイエロー（Ｙ）マゼンタ（Ｍ）、シアン（Ｃ）、ブラック（Ｋ）の各色の画像を形成する第１、第２、第３、第４の画像形成部ＰＹ、ＰＭ、ＰＣ、ＰＫを有する。各画像形成部ＰＹ、ＰＭ、ＰＣ、ＰＫにおける同一又は対応する機能あるいは構成を有する要素については、いずれかの色用の要素であることを示す符号の末尾のＹ、Ｍ、Ｃ、Ｋを省略して総括的に説明することがある。画像形成部Ｐは、後述する感光ドラム１、帯電ローラ２、露光装置３、現像装置４、１次転写ローラ５、ドラムクリーニング装置６などを有して構成される。
【００１６】
画像形成部Ｐは、トナー像を担持する像担持体としての、回転可能なドラム型（円筒形）の感光体（電子写真感光体）である感光ドラム１を有する。感光ドラム１は、図中矢印Ｒ１方向に回転駆動される。回転する感光ドラム１の表面は、帯電手段としてのローラ型の帯電部材である帯電ローラ２によって、所定の極性（本実施例では負極性）の所定の電位に一様に帯電処理される。帯電処理された感光ドラム１の表面は、各画像形成部Ｐに対応した画像情報に応じて、露光手段としての露光装置（レーザースキャナー）３によってレーザー光が照射されて走査露光され、感光ドラム１上に静電像（静電潜像）が形成される。感光ドラム１上に形成された静電像は、現像手段としての現像装置４によって、各画像形成部Ｓに対応した色の現像剤としてのトナーが供給されて現像（可視化）され、感光ドラム１上にトナー像（現像剤像）が形成される。本実施例では、感光ドラム１上の、一様に帯電処理された後に露光されることで電位の絶対値が低下したイメージ部（露光部）に、感光ドラム１の帯電極性と同極性（本実施例では負極性）に帯電したトナーが付着する。つまり、本実施例では、現像時のトナーの帯電極性であるトナーの正規の帯電極性は負極性である。
【００１７】
４個の感光ドラム１の全てと対向するように、中間転写体としての無端状のベルトで構成された中間転写ベルト７が配置されている。中間転写ベルト７は、複数の張架ローラ（支持ローラ）としての駆動ローラ７１、テンションローラ７２及び２次転写対向ローラ７３によって張架されている。中間転写ベルト７は、駆動ローラ７１が回転駆動されることによって、図中矢印Ｒ２方向に周回移動（回転）する。中間転写ベルト７の内周面側には、各感光ドラム１に対応して、１次転写手段としてのローラ型の１次転写部材である１次転写ローラ５が配置されている。１次転写ローラ５は、中間転写ベルト７を介して感光ドラム１に向けて押圧され、中間転写ベルト７と感光ドラム１とが接触する１次転写部（１次転写ニップ）Ｔ１を形成する。本実施例では、１次転写ローラ５は、芯金（芯材）の外周に弾性体層としてゴム層が形成された弾性ローラ（ゴムローラ）で構成されている。上述のように感光ドラム１に形成されたトナー像は、１次転写部Ｔ１において、１次転写ローラ５の作用により、回転している中間転写ベルト７上に転写（１次転写）される。１次転写工程時に、１次転写ローラ５には、１次転写電源Ｅ１によって、トナーの正規の帯電極性とは逆極性（本実施例では正極性）の直流電圧である１次転写電圧が印加される。例えば、フルカラー画像の形成時には、各感光ドラム１に形成されたイエロー、マゼンタ、シアン、ブラックの各色のトナー像が、各１次転写部Ｔ１において中間転写ベルト７上に重ね合わされるようにして順次転写される。
【００１８】
中間転写ベルト７の外周面側において、２次転写対向ローラ７３と対向する位置には、２次転写手段としてのローラ型の２次転写部材である２次転写ローラ８が配置されている。２次転写ローラ８は、中間転写ベルト７を介して２次転写対向ローラ７３に向けて押圧され、中間転写ベルト７と２次転写ローラ８とが接触する２次転写部（２次転写ニップ）Ｔ２を形成する。本実施例では、２次転写ローラ８は、芯金（芯材）の外周に弾性体層としてゴム層が形成された弾性ローラ（ゴムローラ）で構成されている。上述のように中間転写ベルト７上に形成されたトナー像は、２次転写部Ｔ２において、２次転写ローラ８の作用により、紙などの記録材（記録媒体、転写材、シート）Ｓ上に転写（２次転写）される。２次転写工程時に、２次転写ローラ８には、２次転写電源Ｅ２によって、トナーの正規の帯電極性とは逆極性（本実施例では正極性）の直流電圧である２次転写電圧が印加される。記録材Ｓは、記録材収容部（図示せず）に積載されており、給送ローラ（図示せず）などによってレジストローラ１５まで搬送され、このレジストローラ１５によって中間転写ベルト７上のトナー像とタイミングが合わされて２次転写部Ｔ２に供給される。
【００１９】
トナー像が転写された転写材Ｓは、定着手段としての定着装置９へと搬送される。定着装置９は、未定着のトナー像を担持した記録材Ｓを加熱及び加圧することで、記録材Ｓ上にトナー像を定着（溶融、固着）させる。トナー像が定着された記録材Ｓは、画像形成装置１００の装置本体の外部に排出（出力）される。
【００２０】
また、１次転写部Ｔ１において中間転写ベルト７に転写されずに感光ドラム１上に残留したトナー（１次転写残トナー）は、感光体クリーニング手段としてのドラムクリーニング装置６によって感光ドラム１上から除去されて回収される。また、中間転写ベルト７の外周面側において、駆動ローラ７１と対向する位置には、中間転写体クリーニング手段としてのベルトクリーニング装置１１が配置されている。つまり、ベルトクリーニング装置１１は、中間転写ベルト７の表面の移動方向において、２次転写部Ｔ２より下流かつ１次転写部Ｔ１（最上流の１次転写部Ｔ１Ｙ）より上流のクリーニング部で中間転写ベルト７をクリーニングするように配置されている。２次転写部Ｔ２において記録材Ｓに転写されずに中間転写ベルト７上に残留したトナー（２次転写残トナー）は、ベルトクリーニング装置１１によって中間転写ベルト７上から除去されて回収される。
【００２１】
なお、本実施例では、張架ローラ７１、７２、７３、中間転写ベルト７、１次転写ローラ５Ｙ、５Ｍ、５Ｃ、５Ｋ、ベルトクリーニング装置１１などは、画像形成装置１００の装置本体に着脱可能な中間転写ベルトユニット１３を構成している。
【００２２】
２．ベルトクリーニング装置
次に、ベルトクリーニング装置１１の構成について説明する。図２（ａ）は、後述するクリーニングブレード２９が弾性変形していない場合のクリーニングブレード２９の取り付け位置を説明した仮想断面図であり、図２（ｂ）は、ベルトクリーニング装置１１の近傍の主断面図である。
【００２３】
ベルトクリーニング装置１１は、クリーニング容器１２と、クリーニング容器１２内に設けられたクリーニング作用部２８と、を有する。クリーニング作用部２８は、クリーニング部材としてのクリーニングブレード２９と、クリーニングブレード２９を支持する支持部材３０と、を有する。クリーニングブレード２９は、弾性材料であるウレタンゴム（ポリウレタン）で形成された弾性ブレード（ゴム部）である。また、支持部材３０は、メッキ鋼板を材料とする板金で形成されている（板金部）。本実施例では、クリーニングブレード２９が支持部材３０に接着されて、クリーニング作用部２８が構成されている。
【００２４】
クリーニングブレード２９は、所定の厚さを有する一方向に長い板状部材である。クリーニングブレード２９は、略直交する２辺のうち長手方向の一辺が中間転写ベルト７の表面の移動方向と略直交する方向に沿って延在し、短手方向の一辺の一方の端部側が中間転写ベルト７の表面に接触する。つまり、クリーニングブレード２９は、中間転写ベルト７の表面の移動方向と略直交するように配置される長手方向と、該長手方向と略直交する短手方向と、にそれぞれ所定の長さを有し、所定の厚さを有する、板状部材（ブレード）である。本実施例では、クリーニングブレード２９の厚さは２ｍｍであり、クリーニングブレード２９の硬度はＪＩＳ  Ｋ  ６２５３規格で７７度である。
【００２５】
クリーニング作用部２８は、揺動可能に構成されている。すなわち、支持部材２８は、クリーニング容器１２に固定された揺動軸３２を介して揺動可能に支持されている。そして、クリーニング容器１２内に設けられた付勢手段として加圧バネ３１で支持部材３０が加圧されることで、揺動軸３２を中心としてクリーニング作用部２８が可動し、クリーニングブレード２９が中間転写ベルト７に付勢（押圧）される。クリーニングブレード２９に対向して、中間転写ベルト７の内側には、駆動ローラ７１が配置されている。クリーニングブレード２９は、駆動ローラ７１上の位置で、中間転写ベルト７の表面の移動方向に対してカウンター方向に中間転写ベルト７に当接されている。つまり、クリーニングブレード２９は、その短手方向における自由端側の先端が中間転写ベルト７の表面の移動方向の上流側を向くようにして、中間転写ベルト７の表面に当接させられている。換言すれば、クリーニングブレード２９は、中間転写ベルト７との当接部よりも中間転写ベルト７の表面の移動方向の下流側において中間転写ベルト７の表面の移動方向に対して鋭角となるように傾斜させられた状態で、その先端が中間転写ベルト７に当接させられている。これにより、クリーニングブレード２９と中間転写ベルト７との間に、当接部であるブレードニップ部３３が形成されている。クリーニングブレード２９は、ブレードニップ部３３において、移動する中間転写ベルト７の表面からトナーを掻き取る。
【００２６】
本実施例では、クリーニングブレード２９の取り付け位置は、次のように設定されている。図２（ａ）に示すように、設定角θが２４°、侵入量δが１．５ｍｍ、当接圧が０．６Ｎ／ｃｍである。ここで、設定角θは、中間転写ベルト７とクリーニングブレード２９（より詳細にはその自由端側の端面）との交点における駆動ローラ７１の接線と、クリーニングブレード２９（より詳細にはその厚さ方向に略直交する一方の表面）とがなす角度である。また、侵入量δは、クリーニングブレード２９が駆動ローラ７１に対して重なる厚さ方向の長さである。また、当接圧は、ブレードニップ３３におけるクリーニングブレード２９からの押圧力（長手方向における線圧）で定義され、例えばフィルム式加圧力測定システム（商品名：ＰＩＮＣＨ，ニッタ社製）を用いて測定される。このように設定することで、高温高湿環境下（３０℃／８０％）でのクリーニングブレード２９の捲れやスリップ音を抑制でき、良好なクリーニング性能を得ることができる。また、このように設定することで、低温低湿環境下（１５℃／１０％）でのクリーニング不良を抑制して、良好なクリーニング性能を得ることができる。
【００２７】
なお、中間転写ベルト７の材料などに応じて適宜選定されるものであるが、クリーニングブレード２９のゴム硬度は、ＪＩＳ  Ｋ  ６２５３規格で、７０度以上、８０度以下の範囲が好ましい。ゴム硬度が上記範囲よりも低いと、使用による摩耗量が増加して、耐久性が低下することがあり、上記範囲よりも高いと弾性力が減少して、中間転写ベルト７との摩擦により欠けなどが発生することがある。また、中間転写ベルト７の材料などに応じて適宜選定されるものであるが、クリーニングブレード２９の当接圧は、０．４Ｎ／ｃｍ以上、０．８Ｎ／ｃｍ以下の範囲が好ましい。当接圧が上記範囲よりも小さいと、良好なクリーニング性能が得られないことがあり、上記範囲よりも大きいと中間転写ベルト７を回転駆動するための負荷が大きくなりすぎることがある。また、クリーニングブレード２９の厚さは、１．５ｍｍ以上、２．５ｍｍ以下の範囲が好適である。また、設定角θは、１５°以上、３０°以下の範囲、侵入量δは、１．０ｍｍ以上、２．０ｍｍ以下の範囲が好適である。
【００２８】
３．中間転写ベルト
次に、本実施例における中間転写ベルト７について説明する。図３は、本実施例における中間転写ベルト７の模式的な断面図である。本実施例では、中間転写ベルト７は、基層７ａと、表層７ｂと、を有する。なお、中間転写ベルト７は、例えば基層７ａと表層７ｂとの間に配置される中間層などの他の層を有していてもよく、基層７ａと表層７ｂとを含む多層構成であればよい。そして、表層７ｂは、結着樹脂（バインダー樹脂）と、フッ素化合物としてのパーフルオロポリエーテルを含有する。このような中間転写ベルト７は、特許文献１、２に記載されるものと同様のものであってよい。特許文献１に記載される中間転写ベルトは、表層がその厚み方向において、マトリックス中にドメインが存在してなるマトリックス−ドメイン構造を有しており、マトリックスが結着樹脂を含み、ドメインがパーフルオロポリエーテルを含んでいる。また、特許文献２に記載される中間転写ベルトは、表層が、バインダー樹脂、パーフルオロポリマー微粒子、フッ素樹脂分散剤及びフッ素化合物を有している。そして、該パーフルオロポリマー微粒子が表面に該フッ素化合物を担持しており、該フッ素化合物がパーフルオロポリエーテル化合物又はパーフルオロアルキル基を有する分岐状ポリマー化合物である。
【００２９】
基層としては、代表的には、樹脂に導電剤を含有させた半導電性のベルトが挙げられる。基層の樹脂としては、熱硬化性又は熱可塑性のいずれの樹脂を使用することも可能である。代表的には、高強度かつ高耐久性であることから、ポリイミド、ポリアミドイミド、ポリエーテルエーテルケトン、ポリフェニレンサルファイド、又は、ポリエステルが使用される。この樹脂は、単一のものでもよく、ブレンド、アロイされた混合体でもよく、目的とされる機械強度などの特性に応じて最適に選択される。基層は、例えばポリイミドなどの熱硬化性樹脂の場合、次のようにして形成することができる。導電剤であるカーボンブラックを、ポリイミド前駆体又は可溶性ポリイミド中に溶剤とともに分散してワニスとし、遠心成型などの装置を用いてコーティング、焼成工程を経てシームレスベルトとして成型することができる。また、基層は、熱可塑性樹脂の場合、次のようにして形成することができる。導電剤であるカーボンブラックと樹脂、必要であれば添加剤を混合し、２軸の混練装置の如き混練手段で溶融混練して半導電性のペレットを作成する。次に、該樹脂組成物を溶融押出しによりシート、フィルムあるいはシームレスベルト形状に押出す方法により半導電性ベルトを得ることができる。熱プレス、射出成型を使用して成型することもできる。
【００３０】
表層の結着樹脂（バインダー樹脂）としては、スチレン樹脂、アクリル樹脂、メタクリル樹脂、エポキシ樹脂、ポリエステル樹脂、ポリエーテル樹脂、シリコーン樹脂及びポリビニルブチラール樹脂が用いられ、それらの混合樹脂も用いることができる。その中でも特に、メタクリル樹脂又はアクリル樹脂（ここでは、これらを総称してアクリル系樹脂ということがある。）を好ましく用いることができる。表層は、例えば、次のようにして形成することができる。アクリル系樹脂を形成するための重合性モノマー、溶媒、パーフルオロポリエーテル（あるいはパーフルオロポリマー微粒子及びフッ素化合物）、分散剤を湿式分散装置で均一分散する。その分散性液体を基層上にバーコート、スプレーコート、リングコートなどの方法でコート（塗布）して、分散液の塗膜を形成する。次いで、溶媒を乾燥させて、塗膜から溶媒を除去したのち、その塗膜を熱硬化、電子線硬化又はＵＶ硬化の如き硬化方法で重合して最終的な表層を形成する。このとき、重合を行うための重合開始剤を適宜使用してもよい。また、その他、導電剤、酸化防止剤、レベリング剤、架橋剤及び難燃剤の如き公知の添加剤を適宜配合して使用してもよい。表層の膜厚は、実機耐久条件での摩耗及び損耗に対する耐久性を考慮すると１μｍ以上であることが好ましく、また、ベルトを張架したときの耐屈曲性を考慮すると２０μｍ以下であることが好ましく、より好ましくは１０μｍ以下である。表層の膜厚についての成膜条件（例えば固形分濃度、成膜速度）を調整することにより適宜所望の膜厚を形成することが可能である。
【００３１】
フッ素化合物としてのパーフルオロポリエーテル（ここでは、「ＰＦＰＥ」ともいう。）は、パーフルオロアルキレンエーテルを繰り返し単位とするオリゴマー又はポリマーを総称して呼ばれている。パーフルオロアルキレンエーテルの繰り返し単位としては、パーフルオロメチレンエーテル、パーフルオロエチレンエーテル、及び、パーフルオロプロピレンエーテルが挙げられる。本実施例では、そのいずれのパーフルオロポリエーテル化合物も使用することが可能である。ＰＦＰＥとしては、オイル状のポリマーであるフッ素オイルとして知られているものがある。具体的には、ダイキン工業のデムナム、デュポン社のクライトックス、ソルベイソレクシス社のフォンブリンが挙げられる。具体的には、フッ素を含有していないアルキルユニットを末端に持つＰＦＰＥであるソルベイソレクシス（株）のＦｌｕｏｒｏｌｉｎｋＭＤ５００、ＭＤ７００、５１０１Ｘ、５１１３Ｘ、ＡＤ１７００、Ｆｏｍｂｌｉｎ ＭＤ４０やダイキン工業（株）のオプツールＤＡＣ−ＨＰや信越化学工業（株）のＫＹ１２０３がある。アクリル基以外では、シリル基を有するＰＦＰＥであるソルベイソレクシス（株）のＦｌｕｏｒｏｌｉｎｋＳ１０や、ダイキン工業（株）のオプツールＤＡＣ−ＤＳＸ、信越化学工業（株）のＫＹ１６４、ＫＹ１０８が挙げられる。
【００３２】
また、中間転写ベルト７の表層７ｂの表面は、中間転写ベルト７とクリーニングブレード２９との間の摩擦係数を下げて、クリーニングブレード２９の捲れを抑制するなどのために、研磨処理を行うことができる。研磨処理は、ラッピングフィルムやサンドペーパーを使用して行うことができる。研磨処理は、研磨剤を使用して行ってもよい。
【００３３】
ここで、前述のように、フッ素化合物をコーティングした中間転写ベルト７、特に、表面研磨を行った中間転写ベルト７では、数千枚の印刷を行うとクリーニングブレード２９に堆積物が付着することがあることがわかった。そして、２次転写残トナーが、その堆積物の付着したクリーニングブレード２９の部分を通過する際に、クリーニングブレード２９をすり抜け、次の印刷物のトナー像が乱れてしまうことがあることがわかった。
【００３４】
そこで、本実施例では、フッ素化合物をコーティングした中間転写ベルト７、特に、表面研磨を行った中間転写ベルト７は、その表層７ｂの表面が有機溶剤を使用して清掃される。これにより、中間転写ベルト７の表層７ｂの表面、特に、表面研磨を行った中間転写ベルト７の表層７ｂの表面から、中間転写ベルト７の製造過程、特に、研磨処理の残留物（低分子フッ素化合物成分など）が効果的に除去される。典型的には、この清掃処理は、中間転写ベルト７の製造工程の一部として又は工場出荷に先立つ処理として行われる。また、典型的には、この清掃処理は、アルコールを含有したクリーニングクロスで表層７ｂの表面を拭くことで行う。
【００３５】
そして、この清掃処理を、後述する所定の条件で中間転写ベルト７の空回転を行った場合にクリーニングブレード２９に裏回りする付着物の幅が所定値以下になるように行うことで、上記クリーニングブレード２９への堆積物の付着を抑制することができる。つまり、上記クリーニングブレード２９への堆積物の付着は、中間転写ベルト７の表層７ｂの表面に、中間転写ベルト７の製造過程、特に、研磨処理の残留物（低分子フッ素化合物成分など）が付着することによるものである。そのため、上記中間転写ベルト７の表層７ｂの表面の清掃処理を一度十分に行えば、該表面から残留物が除去されるため、その後は上記クリーニングブレード２９への堆積物の付着による問題を十分に抑制することができる。
【００３６】
４．具体例
次に、本実施例に従う中間転写ベルトの具体例について説明する。ただし、本発明は、以下の具体例に限定されるものではない。
【００３７】
ここでは、概略、次のような比較評価を行った。つまり、ポリイミド製のベルトを基層とし、この基層上にフッ素化合物を含有する分散液をリングコート法により塗布した。この分散液の塗膜をＵＶ硬化することで表層（フッ素含有アクリルコート）を形成した。このベルトの表層の表面を、エタノールを含有した超極細繊維のクロスで清掃して、本実施例に従う中間転写ベルト（表層の膜厚４μｍ）を得た。また、上記清掃処理の量を変えた比較例の中間転写ベルトと、上記清掃処理を行わない比較例の中間転写ベルトと、を用意した。なお、上記ポリイミド製のベルトとしては、キヤノン社製ｉｍａｇｅＲＵＮＮＥＲ  ＡＤＶＡＮＣＥ  Ｃ７２７０（ここでは、「試験機」ともいう。）の中間転写ベルトを用いた。そして、高温高湿環境下で上記試験機に実施例及び比較例の中間転写ベルトをそれぞれ組み込み、トナーや紙を使わず１次転写部及び２次転写部に電圧を印加した状態で空回転を行った。その後、クリーニングブレードに裏回りした付着物の幅を計測した。また、上記試験機に実施例及び比較例の中間転写ベルトをそれぞれ組み込み、上記クリーニングブレードに裏回りした付着物の幅と、クリーニング性能との関係を調べた。
【００３８】
＜中間転写ベルト＞
下記の材料を、ホモジナイザーで撹拌し、ナノマイザーで分散処理をし、塗料Ａ１を作成した。
・ジペンタエリスリトールヘキサアクリレート          ３２．０質量部
・ペンタエリスリトールトリアクリレート              １０．０質量部
・メチルエチルケトン                                ２７．５質量部
・酢酸ブチル                                        ２７．５質量部
・２−プロパノール                                  １５．０質量部
・光重合開始剤１（イルガキュア１８４）              ２．０質量部
・光重合開始剤２（イルガキュア３６９）              １．４質量部
・パーフルオロポリエーテル（ソルベイスペシャルティポリマーズ社製ＭＤ７００）
２６．６質量部
・フッ素−アクリルグラフト重合体（東亜合成社製ＧＦ４２０、固形分３５ｗｔ％）
４９．６質量部
【００３９】
次に、塗料Ａ１に、下記の割合で導電剤を添加し、導電性塗料Ａ２を作成した。
・塗料Ａ１                                                  ７７．０質量部
・導電性微粒子分散液１（セルナックスＣＸ−Ｓ２００ＩＰ）    ７．２質量部
・導電性微粒子分散液２（セルナックスＣＸ−Ｚ４００Ｋ）      ３．６質量部
【００４０】
キヤノン社製ｉｍａｇｅＲＵＮＮＥＲ  ＡＤＶＡＮＣＥ  Ｃ７２７０の中間転写ベルト（ポリイミド製）を基層とし、この基層上に導電性塗料Ａ２を塗布し、紫外線硬化することで平均厚み６５μｍの中間転写ベルトＢ１を得た。
【００４１】
上記中間転写ベルトＢ１の表層の表面を、有機溶剤であるエタノール（液体アルコール）を含有させた超極細繊維のクリーニングクロスである東レ社製トレシーＭＫ（商品名）で拭き取ることによって清掃した。この清掃処理は、次のようにして行った。つまり、中間転写ベルトＢ１は、画像形成装置におけるものと同様の張架ローラに張架して、３００ｍｍ／ｓｅｃの移動速度（周速度、回転速度）で回転させた。クリーニングクロスは、中間転写ベルトの幅（表面の移動方向と略直交する方向）の全域に接触可能な幅を有する。また、クリーニングクロスは、給送ローラから送り出し、巻取りローラで巻き取りながら、給送ローラと巻取りローラとの間において、中間転写ベルトの張架ローラのうち１つに対向する位置で中間転写ベルトに押圧させた。そして、クリーニングクロスの送り速度を５０ｍｍ／ｍｉｎとし、中間転写ベルトの４周分清掃を行うことで、中間転写ベルトＢ２を得た。
【００４２】
また、上記中間転写ベルトＢ２を、さらに上記同様の条件で６周分（合計１０周分）清掃することで、中間転写ベルトＢ３を得た。
【００４３】
＜付着物の幅の測定方法＞
次に、クリーニングブレード２９の付着物の幅の測定方法について説明する。図４は、クリーニングブレード２９の付着物の幅の測定系の模式図である。中間転写ベルト７を張架ローラ７１、７２、７３によって張架する。そして、高温高湿環境下（３０℃／８０％）で、次の条件で中間転写ベルト７の空回転を行った。つまり、１次転写ローラ５及び２次転写ローラ７３を介して１次転写部Ｔ１（本実施例ではＴ１Ｙ、Ｔ１Ｍ、Ｔ１Ｃ、Ｔ１Ｋの４箇所）及び２次転写部Ｔ２にそれぞれ６．５ｋＶ（本実施例では正極性）の電圧を印加した。また、クリーニングブレード２９（ＪＩＳ  Ｋ６２５３規格でゴム硬度７０度以上８０度以下のウレタンゴム製ブレード）を０．６Ｎ／ｃｍの当接圧で中間転写ベルト７に当接させた。このとき、クリーニングブレード２９は、前述のように中間転写ベルト７の表面の移動方向に対してカウンター方向となる向きで中間転写ベルト７に当接させた。そして、中間転写ベルト７を３００ｍｍ／ｓｅｃの移動速度（周速度、回転速度）で１０分間回転させた。なお、本実施例では、この中間転写ベルト７の空回転は、中間転写ベルト７をキヤノン社製ｉｍａｇｅＲＵＮＮＥＲ  ＡＤＶＡＮＣＥ  Ｃ７２７０に装着して行ったが、同様の機能を有する治具を用いて行ってもよい。
【００４４】
その後、クリーニングブレード２９を取り出し、形状測定レーザマイクロスコープ（キーエンス社製）を使用して、クリーニングブレード１１に裏回りした付着物の幅を測定した。このとき観察される付着物は、主に中間転写ベルト７の表層７ｂの低分子フッ素成分であると考えられる。
【００４５】
図５は、クリーニングブレード２９に裏回りした付着物の幅を説明するための模式図である。ここでは、ブレードニップ部３３より中間転写ベルト７の表面の移動方向の下流側において中間転写ベルト７に対向する、クリーニングブレード２９の長手方向に延在する面を当接面２９ａとする。そして、この当接面２９ａに付着している付着物の、クリーニングブレード２９の短手方向におけるブレードニップ部３３側の端部２９ｂから反対側の端部２９ｃに向かう方向の幅の最大値を、クリーニングブレード２９に裏回りした付着物の幅とする。
【００４６】
＜クリーニング性能の評価方法＞
中間転写ベルト７のクリーニングブレード７によるクリーニング性能の評価を、次のようにして行った。
【００４７】
キヤノン社製ｉｍａｇｅＲＵＮＮＥＲ  ＡＤＶＡＮＣＥ  Ｃ７２７０に中間転写ベルトＢ１、Ｂ２、Ｂ３をそれぞれ組み込み、シアン、マゼンタ、イエロー、ブラック各色の像密度が１．５％の印字物を１０，０００枚分印刷した。次に、２次転写電流を０μＡにした状態で全面ブルー（シアンとマゼンタがそれぞれ１００％）の画像をＡ４用紙３枚分印刷した。このようにすることで、２次転写部Ｔ２で転写されなかった多量のトナーを、クリーニング部であるクリーニングブレード２９と中間転写ベルト７との当接部（ブレードニップ部）３３に送り、すり抜けが起きやすい状態を意図的に作り出した。
【００４８】
続いて、２次転写電流を通常の画像形成時の設定に戻し、１次転写部Ｔ１で当接している中間転写ベルト７と感光ドラム１とを離間させたあとに、２次転写部Ｔ２に白紙を通紙した。そして、２次転写部Ｔ２を通過した後の紙上にトナーが転写されている場合はブレードニップ部３３でトナーのすり抜けが発生したとして評価をＢ、転写されていない場合はトナーのすり抜けが発生していないとして評価をＡとした。評価結果を表１に示す。
【００４９】
【表１】
2019124766.tif 000003
【００５０】
表１に示すように、クリーニングブレード２９に裏回りした付着物の幅を３０μｍ以下にすることで、フッ素化合物を含有したコート層を有する中間転写ベルト７のクリーニング性が良好になることが分かった。これは、有機溶剤による中間転写ベルト７の表層７ｂの表面の清掃処理によって、中間転写ベルト７の表層７ｂの低分子フッ素成分が除去されて、クリーニングブレード７による中間転写ベルト７の削れが抑制されることが要因であると考えられる。
【００５１】
また、中間転写ベルトＢ１の表層７ｂの表面をラッピングフィルムで研磨した中間転写ベルトＢ１’、この中間転写ベルトＢ１’に対して上記中間転写ベルトＢ２、Ｂ３を得た場合と同様の清掃処理を行った中間転写ベルトＢ２’、Ｂ３’も用意した。そして、これら中間転写ベルトＢ１’、Ｂ２’、Ｂ３’についても、上記同様の付着物の幅の測定及びクリーニング性能の評価を行った。その結果、中間転写ベルトＢ１’、Ｂ２’、Ｂ３’では、それぞれ中間転写ベルトＢ１、Ｂ２、Ｂ３の場合よりもクリーニングブレード２９に裏回りする付着物の幅が大きくなる傾向があった。しかし、この場合も、該付着物の幅を３０μｍ以下にするように清掃処理を行うことで、良好なクリーニング性能が得られることがわかった。
【００５２】
なお、中間転写ベルト７の表層７ｂの表面の清掃処理に使用する有機溶剤は、アルコールには限定されるものではなく、例えば、酢酸ブチルやメチルエチルケトンのような有機溶剤でもよい。また、中間転写ベルト７の表層７ｂの表面の清掃処理に使用する清掃部材は、クロスに限らず、ブラシなど任意の部材を使用することができる。
【００５３】
このように、本実施例では、画像形成装置１００は、中間転写体７を周回移動させ、１次転写部Ｔ１に電圧を印加して像担持体１から中間転写体７に１次転写したトナー像を２次転写部Ｔ２に電圧を印加して記録材Ｓに２次転写する動作を行う。また、それと共に、この画像形成装置１００は、２次転写後に中間転写体７に残留したトナーを、クリーニングブレード２９で掻き取るクリーニング動作を行う。なお、クリーニングブレード２９は、中間転写体７の移動方向と略直交する方向に配置される長手方向と、該長手方向と略直交する短手方向と、にそれぞれ所定の長さを有する。そして、クリーニング動作は、このクリーニングブレード２９の短手方向の先端を、該先端が中間転写体７の移動方向の上流側を向くカウンター方向で中間転写体７に当接させて行う。そして、本実施例では、この画像形成装置１００にて用いられる中間転写体７は、基層７ａと表層７ｂとを有し、表層７ｂは結着樹脂とパーフルオロポリエーテルとを含有する。そして、この中間転写体７は、次のような所定の条件で空回転させた場合にブレード２９に裏回りする付着物の幅が３０μｍ以下である。つまり、新品の中間転写体７を、１次転写部Ｔ１及び２次転写部Ｔ２に対応する電圧印加部で該中間転写体７にそれぞれ６．５ｋＶの電圧を印加する。また、クリーニングブレード７９を該中間転写体７に当接させた状態で、３００ｍｍ／ｓｅｃの移動速度で１０分間周回移動させる。また、この所定の条件で空回転を行った場合の上記ブレード２９に裏回りする付着物の幅は、次の値で代表される。つまり、該ブレード２９と該中間転写体７との当接部３３より該中間転写体７の移動方向の下流側において該中間転写体７に対向する該ブレード２９の面を当接面２９ａとする。この場合に、該当接面２９ａに付着している付着物の、該ブレード２９の短手方向における上記当接部側の端部２９ｂから反対側の端部２９ｃに向かう方向の幅の最大値である。
【００５４】
また、本実施例では、中間転写体７の製造方法は、次の各工程を有する。第１に、基層７ａと表層７ｂとを有し、表層７ｂが結着樹脂とパーフルオロポリエーテルとを含有する中間転写体７を形成する形成工程である。第２に、形成工程の後に、表層７ｂの表面を研磨する研磨工程である。第３に、研磨工程の後に、有機溶剤を使用して表層７ｂの表面を清掃する清掃工程である。そして、この清掃工程は、該清掃工程後の新品の中間転写体７を、上記所定の条件で空回転させた場合に、ブレード２９に裏回りする付着物の幅が３０μｍ以下となるように行う。典型的には、上記清掃工程は、アルコールを含有したクリーニングクロスで表層の表面を拭くことで行う。
【００５５】
以上のように、本実施例によれば、フッ素化合物をコーティングした中間転写ベルト７のクリーニングブレード２９によるクリーニング性能を長期にわたり維持することが可能となる。
【符号の説明】
【００５６】
１          感光ドラム
７          中間転写ベルト
１１        ベルトクリーニング装置
２９        クリーニングブレード
【図１】
2019124766.tif 000004
【図２】
2019124766.tif 000005
【図３】
2019124766.tif 000006
【図４】
2019124766.tif 000007
【図５】
2019124766.tif 000008